Способ фосфатирования магнитомягких сплавов типа пермаллой (варианты)
METHOD OF PHOSPHATORY OF MAGNETIC-ALUMINIUM ALLOYS OF TYPE PERMALLOY (VERSIONS)

Изобретение относится к химической обработке поверхности металла, в частности прецизионных магнитомягких сплавов типа пермаллой, для получения фосфатного электроизоляционного покрытия толщиной 8-15 мкм.
Прецизионные магнитомягкие сплавы типа пермаллой (сплавы марок 40НКМ, 40НКМП, 45Н, 47НК, 50Н, 50НП, 50НХС, 64Н, 65Н, 68НМ, 68МП, 76НХД, 76НХДП, 79НМ, 79НМП, 79НЗМ, 80НХС, 81НМА), благодаря высокой магнитной проницаемости и малым потерям на гистерезис, повсеместно используются при изготовлении деталей электрических устройств, в частности сердечников магнитопроводов. Магнитопровод собирается из большого количества сердечников-пластин, между которыми должен быть нанесен диэлектрический слой, имеющий величину пробивного напряжения выше 70 В и толщину не превышающую 15 мкм. Указанными характеристиками обладают неорганические фосфатные покрытия, полученные, например, на поверхности железокобальтового сплава (Патент РФ №2560891, МПК С23С 22/07. Способ фосфатирования железокобальтового сплава/Селиванов В.Н., Николотов А.Д. - №2014118064; заявл. 05.05.2014; опубл. 24.07.2015).
Однако при нанесении фосфатного покрытия на сплавы типа пермаллой толщина изоляционной пленки получалась значительно больше 15 мкм, что отрицательно сказывалось на габаритных размерах магнитопроводов. Трудность нанесения фосфатных покрытий на сплавы, содержащие в своем составе более 50% никеля, вероятно, обусловлена большим количеством легирующих элементов в составе сплава.
Задачей заявляемого изобретения является получение плотной, мелкокристаллической однородной фосфатной пленки толщиной 8-15 мкм, имеющей величину пробивного напряжения не ниже 70 В, что является достаточным для предотвращения возникновения вихревых токов и, как следствие, исключения потерь энергии на нагревание магнитопроводов.
3
2
3
2+
2+
-
-
2
5
3
2
Поставленная задача достигается тем, что на поверхность сплава типа пермаллой наносят гальваническое цинковое покрытие из цинкатного электролита, содержащего (г/дм) ZnO - 6-14; NaOH - 80-140 при плотности тока 3-4 А/дм, отношении анодной и катодной поверхности 1:2, температуре 15-30°C в течение 5-7 мин. После этого на слой цинка наносят фосфатный слой при температуре 95-98°C в течение 2-3 минут раствором, содержащим (г/дм) PO - 7,4…9,8; Mn - 2,1…2,8; Zn - 11,0…13,0; NO - 21,0…25,0; NO - 0,3…0,5.
Фосфатирование проводят в динамическом режиме.
3
2
3
2+
2+
-
-
2
5
3
2
Второй вариант способа заключается в том, что на поверхность сплава типа пермаллой наносят гальваническое цинковое покрытие из цианистого электролита, содержащего (г/дм) ZnO - 15-45; NaCN - 30-120; NaOH - 35-100 при плотности тока 1-5 А/дм, отношении анодной и катодной поверхности 1:1, температуре 15-30°C в течение 14-17 мин. После этого на слой цинка наносят фосфатный слой при температуре 95-98°C в течение 2-3 минут раствором, содержащим (г/дм) PO - 7,4-9,8; Mn - 2,1-2,8; Zn - 11,0-13,0; NO - 21,0-25,0; NO - 0,3-0,5.
Фосфатирование проводят в динамическом режиме.
2
3
Поскольку цинковый подслой, нанесенный на детали из сплавов типа пермаллой, будет впоследствии участвовать в процессе образования фосфатной пленки, то его толщина не должна превышать 4 мкм (оптимальное значение 3-4 мкм), а время фосфатирования должно составлять 2-3 минуты. При этом большая часть осажденного цинка будет израсходована на формирование электроизоляционного фосфатного слоя, что позволит сохранить геометрические размеры обрабатываемой детали в заданных допусках. Непрореагировавшая часть цинкового подслоя будет впоследствии осуществлять функцию субстрата, удерживающего на своей поверхности фосфатное покрытие. Расчетная площадь обрабатываемой поверхности в единице объема фосфатирующего раствора равна 0,1 м/дм.
Пример 1
Испытания проводили на деталях из магнитомягкого сплава 79НМ.
2
3
3
Обрабатываемые детали, предварительно подвергнутые термической обработке, вертикально устанавливают партиями (из расчета 0,1 м обрабатываемой поверхности на 1 дм раствора фосфатирования) на специальные штанги, которые во избежание взаимодействия с фосфатирующим раствором защищены инертным материалом (плотно прилегающей к штанге гибкой полипропиленовой трубкой). Детали обезжиривают в растворе состава (г/дм):
NaOH - 10;
3
4
2
NaPO⋅12HO - 35;
2
3
NaCO - 30;
2
3
NaSiO - 7,
3
при температуре 22°C в течение 10-15 минут. Промывку деталей осуществляют струйным методом в течение 1 минуты сначала в горячей, а затем в холодной воде. После этого детали подвергают травлению в растворе состава (г/дм):
HCl – 250;
6
12
4
CHN (уротропин) – 45;
при температуре 25°C в течение 1-3 минут.
После травления детали промывают струйным методом в течение 1 минуты в холодной воде.
3
Нанесение гальванического цинкового покрытия производят из цинкатного электролита состава (г/дм):
ZnO - 10;
NaOH – 110;
2
при плотности тока 4 А/дм, отношении анодной и катодной поверхности 1:2, температуре 25°C в течение 5-7 мин.
3
Фосфатирование проводят при температуре 96°C в течение 3 минут раствором при следующем соотношении компонентов (г/дм):
2
5
PO - 7,4;
2+
Mn - 2,1;
2+
Zn - 11,0;
3
-
NO - 21,0;
2
-
NO - 0,3.
Во избежание слипания деталей между собой, процесс фосфатирования проводят в динамическом режиме при энергичном встряхивании штанги. После этого проводят промывку деталей струйным методом в течение 1 минуты сначала в горячей, а затем в холодной воде. Высушивание деталей осуществляют в струе теплого воздуха.
Пример 2
3
Процесс обработки деталей проводят как в примере 1 за исключением процесса гальванического покрытия, которое в данном случае проводят из раствора цианистого электролита, содержащего (г/дм):
ZnO – 30;
NaCN – 75;
NaOH – 70;
2
при плотности тока 3 А/дм, отношении анодной и катодной поверхности 1:1, температуре 25°C в течение 15 мин.
При выполнении фосфатирования деталей из прецизионного сплава типа пермаллой с предварительно нанесенным гальваническим цинковым покрытием необходимо учитывать, что при увеличении толщины цинкового подслоя и времени фосфатирования толщина полученных фосфатных покрытий также будет повышаться. При этом электроизоляционные свойства фосфатного покрытия, полученного на оцинкованном сплаве типа пермаллой, будут находиться в интервале 70…100 В при обеспечении толщины осажденного цинкового слоя в интервале 3…4 мкм.